(57)【要約】      （修正有）【課題】軽量で、かつ、寸法安定性及び耐久性に優れ、鉄道車両用の燃焼性に優れた鉄道車両用カーペットを提供することが目的である。【解決手段】本願発明の鉄道車両用カーペット１は、基布３の上面にパイル２が植設されてなるパイル布帛層４と、該パイル布帛層４の下面に難燃剤を含有する樹脂層５と、を備えたカーペットであって、前記パイル２を構成する繊維がナイロン６・６繊維であり、前記パイル２の目付が５００ｇ／ｍ２〜６５０ｇ／ｍ２であり、前記基布３がポリフェニレンサルファイド繊維及びポリアクリルニトリル繊維からなる織布であり、前記カーペット１の重量が１０００ｇ／ｍ２〜１３００ｇ／ｍ２であることを特徴とする。【選択図】図１
2019062987.tif 000002
【特許請求の範囲】
【請求項１】
基布の上面にパイルが植設されてなるパイル布帛層と、該パイル布帛層の下面に難燃剤を含有する樹脂層と、を備えたカーペットであって、前記パイルを構成する繊維がナイロン６・６繊維であり、前記パイルの目付が５００ｇ／ｍ２〜６５０ｇ／ｍ２であり、  前記基布がポリフェニレンサルファイド繊維及びポリアクリルニトリル繊維からなる織布であり、前記カーペットの重量が１０００ｇ／ｍ２〜１３００ｇ／ｍ２であることを特徴とする鉄道車両用カーペット。
【請求項２】
前記基布は、ＪＩＳ  Ｌ  １０２１−１０：２００７（水及び熱の影響による寸法変化の試験方法）に準拠して、温度２０±２℃、湿度６５±４％の条件で試験片を４８時間放置した後の寸法変化率が−０．５％〜０．５％である請求項１に記載の鉄道車両用カーペット。
【請求項３】
前記基布の目付が１３０ｇ／ｍ２〜２５０ｇ／ｍ２である請求項１又は２に記載の鉄道車両用カーペット。  
【請求項４】
前記基布の経密度が４５本／インチ〜７０本／インチであり、前記基布の緯密度が３５本／インチ〜６５本／インチである請求項１〜３のいずれか１項に記載の鉄道車両用カーペット。
【発明の詳細な説明】
【技術分野】
【０００１】
本発明は、例えば、鉄道車両に敷設されるカーペットに関する。
【背景技術】
【０００２】
従来から、鉄道車両、バス、自動車用の内装材には、火災時の安全性を高めるために優れた難燃性を備えていることが求められている。
【０００３】
特許文献１においては、固形分換算で１００重量部の被覆材と１０〜１５０重量部の熱膨張性黒鉛を含む水性裏打ち材を布地の裏面に塗布して乾燥させた難燃性布地が開示されている。
【０００４】
なお、出願人は特許文献２を出願しており、パイル層が設けられた地組織の裏面にバッキング層が形成された難燃性布帛において、前記パイル層を構成するパイル糸が、ナイロン６・６繊維５０〜９０重量％と、非溶融繊維１０〜５０重量％との混紡糸からなり、前記地組織を構成する地糸が、ポリエステル繊維５０〜９０重量％と、非溶融繊維１０〜５０重量％との混合糸からなり、前記バッキング層が、難燃剤を含む樹脂組成物からなる難燃性パイル布帛を開示している。
【先行技術文献】
【特許文献】
【０００５】
【特許文献１】特開２００１−７３２７５号公報
【特許文献２】特開平８−２０９４８６号公報
【発明の概要】
【発明が解決しようとする課題】
【０００６】
特許文献１では、自動車用途の燃焼性には優れた効果を発揮することができる。しかしながら、鉄道車両用途で求められる表面層からの燃焼を抑制することができない恐れがある。
【０００７】
特許文献２では、鉄道車両の座席シート表皮材として、十分な引張強度を有し、耐摩耗性に優れ、良好な難燃性を有するパイル布帛を得ることができる。しかしながら、鉄道車両の床面に用いられるカーペットには、軽量であると共に、耐久性及び難燃性に優れていることが求められているだけでなく、さらに寸法安定性に優れていることも求められている。
【０００８】
本発明は、かかる技術的背景を鑑みてなされたものであって、軽量で、かつ、寸法安定性及び耐久性に優れ、鉄道車両用の燃焼性に優れた鉄道車両用カーペットを提供することが目的である。
【課題を解決するための手段】
【０００９】
前記目的を達成するために、本発明は以下の手段を提供する。
【００１０】
[１]   基布の上面にパイルが植設されてなるパイル布帛層と、該パイル布帛層の下面に難燃剤を含有する樹脂層と、を備えたカーペットであって、前記パイルを構成する繊維がナイロン６・６繊維であり、前記パイルの目付が５００ｇ／ｍ２〜６５０ｇ／ｍ２であり、  前記基布がポリフェニレンサルファイド繊維及びポリアクリルニトリル繊維からなる織布であり、前記カーペットの重量が１０００ｇ／ｍ２〜１３００ｇ／ｍ２であることを特徴とする鉄道車両用カーペット。 
【００１１】
[２] 前記基布は、ＪＩＳ  Ｌ  １０２１−１０：２００７（水及び熱の影響による寸法変化の試験方法）に準拠して、温度２０±２℃、湿度６５±４％の条件で試験片を４８時間放置した後の寸法変化率が−０．５％〜０．５％である前項１に記載の鉄道車両用カーペット。
【００１２】
[３] 前記基布の目付が１３０ｇ／ｍ２〜２５０ｇ／ｍ２である前項１又は２に記載の鉄道車両用カーペット。
【００１３】
[４] 前記基布の経密度が４５本／インチ〜７０本／インチであり、前記基布の緯密度が３５本／インチ〜６５本／インチである前項１〜３のいずれか１項に記載の鉄道車両用カーペット。 
【発明の効果】
【００１４】
[１]の発明では、基布の上面にパイルが植設されてなるパイル布帛層と、パイル布帛層の下面に難燃剤を含有する樹脂層と、を備えたカーペットであって、パイルを構成する繊維がナイロン６・６繊維であり、パイルの目付が５００ｇ／ｍ２〜６５０ｇ／ｍ２であり、基布がポリフェニレンサルファイド繊維及びポリアクリルニトリル繊維からなる織布であり、カーペットの重量が１０００ｇ／ｍ２〜１３００ｇ／ｍ２であるから、軽量、かつ、寸法安定性に優れると共に、耐久性及び鉄道車両用の燃焼性にも優れた鉄道車両用カーペットを提供することができる。
【００１５】
[２]の発明では、基布は、ＪＩＳ  Ｌ  １０２１−１０：２００７（水及び熱の影響による寸法変化の試験方法）に準拠して、温度２０±２℃、湿度６５±４％の条件で試験片を４８時間放置した後の寸法変化率が−０．５％〜０．５％であるから、カーペットの寸法安定性を向上させることができる。
【００１６】
[３]の発明では、基布の目付が１３０ｇ／ｍ２〜２５０ｇ／ｍ２であるから、軽量であると共に、タフト性を向上させることができる。
【００１７】
[４]の発明では、基布の経密度が４５本／インチ〜７０本／インチであり、前記基布の緯密度が３５本／インチ〜６５本／インチであるから、ポリフェニレンサルファイド繊維及びポリアクリルニトリル繊維からなる織布を形成することができ、軽量であると共に、タフト性をより向上させることができる。
【図面の簡単な説明】
【００１８】
【図１】本発明に係る鉄道車両用カーペットの一実施形態を示す断面図である。
【発明を実施するための最良の形態】
【００１９】
本発明に係る鉄道車両用カーペットの一実施形態を図面に基づいて説明する。図１に示すように、本実施形態の鉄道車両用カーペット１は、基布３の上面にパイル２が植設されてなるパイル布帛層４と、該パイル布帛層４の下面に難燃剤を含有する樹脂層５と、を備えたカーペットであって、前記パイル２を構成する繊維がナイロン６・６繊維であり、前記パイル２の目付が５００ｇ／ｍ２〜６５０ｇ／ｍ２であり、前記基布３がポリフェニレンサルファイド繊維及びポリアクリルニトリル繊維からなる織布であり、前記カーペットの重量が１０００ｇ／ｍ２〜１３００ｇ／ｍ２であることを特徴とする。
【００２０】
前記パイル布帛層４は、基布３の上面にパイル２が植設されてなる。
【００２１】
前記パイル２の目付としては、５００ｇ／ｍ２〜６５０ｇ／ｍ２であることが必要である。５００ｇ／ｍ２未満では燃焼性、耐久性が得られず、６５０ｇ／ｍ２を超えても重量が重くなるため、好ましくない。中でも、５７０ｇ／ｍ２〜６１０ｇ／ｍ２であることがより好ましい。
【００２２】
前記パイル２を構成する繊維がナイロン６・６繊維である必要がある。前記パイル２を構成する繊維をナイロン６・６繊維にすることで、耐久性を向上させることができると共に、難燃性を向上させることができる。
【００２３】
前記パイル２の形態は、特に限定されるものではないが、ループパイルであることが好ましい。
【００２４】
前記パイル２を構成する繊維の太さとしては、２０００デニール〜３０００デニールであることが好ましく、中でも２３００デニール〜２６００デニールであることがより好ましい。
【００２５】
図１に示すように、前記パイル２のパイル長Ｌは、３ｍｍ〜６ｍｍであることが好ましい。３ｍｍ以上であることで意匠性を確保することができ、６ｍｍ未満であることで軽量性を確保することができる。中でも、４ｍｍ〜５ｍｍであることがより好ましい。なお、パイル長Ｌとは前記基布３の上面からパイル２の頂点までの距離を意味している。
【００２６】
前記基布３がポリフェニレンサルファイド繊維及びポリアクリルニトリル繊維からなる織布である必要がある。
【００２７】
前記基布３を構成する繊維としては、ポリフェニレンサルファイド繊維及びポリアクリルニトリル繊維である必要がある。基布３を構成する繊維をポリフェニレンサルファイド繊維及びポリアクリルニトリル繊維にすることで、難燃性とカーペットの寸法安定性を向上させることができる。
【００２８】
前記織布の組織としては、平織であることが好ましい。
【００２９】
前記基布３の目付としては、１３０ｇ／ｍ２〜２５０ｇ／ｍ２であることが好ましい。１３０ｇ／ｍ２未満では、基布３の上面にパイル２が植設しにくくなり、２５０ｇ／ｍ２を超えても、重量が重くなるため、好ましくない。中でも１７０ｇ／ｍ２〜１９０ｇ／ｍ２がより好ましい。
【００３０】
前記基布３の経密度としては、４５本／インチ〜７０本／インチであることが好ましく、中でも５０本／インチ〜６０本／インチであることがより好ましい。
【００３１】
前記基布３の緯密度としては、３５本／インチ〜６５本／インチであることが好ましく、中でも４０本／インチ〜５０本／インチであることがより好ましい。
【００３２】
前記基布３を構成する経糸の太さが、３００デニール〜４００デニールであることが好ましく、中でも３４０デニール〜３６０デニールであることがより好ましい。
【００３３】
前記基布３を構成する緯糸の太さが、３００デニール〜４００デニールであることが好ましく、中でも３４０デニール〜３６０デニールであることがより好ましい。
【００３４】
前記基布３の寸法変化率をＪＩＳ  Ｌ  １０２１−１０（水及び熱の影響による寸法変化の試験方法）に準拠して、温度２０±２℃、湿度６５±４％の条件で試験片を４８時間放置した後の寸法変化率が−０．５％〜０．５％であることが好ましい。−０．５％を超えてもカーペットでの寸法安定性が悪くなり、０．５％を超えてもカーペットでの寸法安定性が悪くなるため、好ましくない。寸法が収縮した場合は、数字の前に−（マイナス）記号を付し、伸びた場合は、数字の前に＋（プラス）記号を付しているので、絶対値評価となり、数値が大きくなるほど、寸法安定性が悪くなることを意味している。ＪＩＳ  Ｌ  １０２１−１０（水及び熱の影響による寸法変化の試験方法）の条件としては、まず試験片を乾熱オーブンで６０℃×２時間放置する。６０℃×２時間放置した後、試験片を２０℃の水槽に２時間浸漬させる。２時間浸漬後、試験片を取り出し、試験片に付着した余分な水分を拭き取る。試験片の水分を拭き取った後、試験片を乾熱オーブンで６０℃×２４時間放置する。２４時間放置後、温度２０±２℃、湿度６５±４％の条件下で、試験片を４８時間放置する。４８時間放置後の試験片の寸法変化率を測定する。なお、特許請求の範囲及び明細書に記載されている「温度２０±２℃、湿度６５±４％の条件で試験片を４８時間放置した後の寸法変化率」とは、６０℃×２時間の乾熱オーブンをしてから、２０℃の水槽に２時間浸漬し、温度２０±２℃、湿度６５±４％の条件下で４８時間放置した後の寸法変化率を表している。
【００３５】
前記樹脂層５には、難燃剤を含有する必要がある。難燃剤としては、特に限定されるものではないが、例えば、水酸化アルミニウム、水酸化マグネシウム等が挙げられ、中でも、水酸化アルミニウムがより好ましい。
【００３６】
前記樹脂層５に用いられる樹脂は、特に限定されるものではないが、例えば、ＳＢＲ（スチレン−ブタジエン−ゴム）、ＮＢＲ（アクリロニトリル−ブタジエンゴム）、ＭＢＲ（メチルメタクリレート−ブタジエンゴム）、アクリル系樹脂等が挙げられ、中でもＳＢＲ（スチレン−ブタジエン−ゴム）であることがより好ましい。
【００３７】
前記樹脂層５の形成量は、３７０ｇ／ｍ２〜５００ｇ／ｍ２であることが好ましい。３７０ｇ／ｍ２未満では耐久性が得られず、５００ｇ／ｍ２を超えても、コストが上昇するだけでなく、重量が重くなるため、好ましくない。中でも４００ｇ／ｍ２〜４７０ｇ／ｍ２であることがより好ましい。なお、前記樹脂層５の形成量とは、樹脂をパイル布帛層４の下面に塗布し、加熱工程で塗布した樹脂を乾燥した後の重量を意味する。
【００３８】
前記カーペットの重量としては、１０００ｇ／ｍ２〜１３００ｇ／ｍ２であることが必要である。１０００ｇ／ｍ２未満では耐久性が悪くなり、１３００ｇ／ｍ２を超えても、コストが上昇するだけでなく、重量が重くなるため、好ましくない。中でも１０００ｇ／ｍ２〜１２００ｇ／ｍ２であることがより好ましい。
【００３９】
本発明に係る鉄道車両用カーペット１の製造方法について工程別に説明する。まず、織機を用いて織布からなる基布３を形成する。次に、タフト機を用いて、あらかじめ別工程で作成した基布３の上面にパイル２を植設して、パイル布帛層４を形成する。次に、ロールコーター等を用いてパイル布帛層４の下面側に樹脂を塗布した後に、公知のテンター乾燥機で加熱を行い、樹脂層５を形成し、最終製品としての鉄道車両用カーペット１が得られる。
【００４０】
前記基布３を形成する工程と、前記パイル布帛層４を形成する工程とは、別工程である。
【００４１】
前記基布３を形成する工程としては、織機を用いて行う。
【００４２】
前記基布３の上面にパイル２を植設する工程としては、タフト機を用いて行う。
【００４３】
前記樹脂層５を形成するための樹脂を塗布する方法としては、特に限定されるものではないが、ロールコーター、ナイフコーター、スプレー等が挙げられ、中でもロールコーターで塗布する方法がより好ましい。
【００４４】
前記樹脂層５を形成するための加熱装置としては、特に限定されるものではないが、例えば、テンター乾燥機、加熱ヒーター、加熱炉が挙げられ、中でも、テンター乾燥機であることがより好ましい。
【００４５】
前記樹脂層５を形成するための加熱温度としては、１１０℃〜１６０℃であることが好ましく、中でも、１３０℃〜１５０℃であることがより好ましい。
【００４６】
前記樹脂層５には、発泡剤、充填剤などの各種添加剤を適宜含有せしめてもよい。
【実施例】
【００４７】
次に、本発明の具体的実施例について説明するが、本発明はこれら実施例のものに特に限定されるものではない。
【００４８】
＜使用材料＞
（基布Ａ）経糸（ポリフェニレンサルファイド繊維及びポリアクリルニトリル繊維、太さ３５４デニール、経密度６９本／インチ）と緯糸（ポリフェニレンサルファイド繊維及びポリアクリルニトリル繊維、太さ３５４デニール、緯密度６０本／インチ）を用いて平織で目付２２０ｇ／ｍ２に形成された織布。
（基布Ｂ）経糸（ポリフェニレンサルファイド繊維及びポリアクリルニトリル繊維、太さ３５４デニール、経密度５９本／インチ）と緯糸（ポリフェニレンサルファイド繊維及びポリアクリルニトリル繊維、太さ３５４デニール、緯密度５０本／インチ）を用いて平織で目付１８７ｇ／ｍ２に形成された織布。
（基布Ｃ）経糸（ポリフェニレンサルファイド繊維及びポリアクリルニトリル繊維、太さ３５４デニール、経密度５２本／インチ）と緯糸（ポリフェニレンサルファイド繊維及びポリアクリルニトリル繊維、太さ３５４デニール、緯密度４２本／インチ）を用いて平織で目付１６５／ｍ２に形成された織布。
（基布Ｄ）経糸（ポリフェニレンサルファイド繊維及びポリアクリルニトリル繊維、太さ３５４デニール、経密度４７本／インチ）と緯糸（ポリフェニレンサルファイド繊維及びポリアクリルニトリル繊維、太さ３５４デニール、緯密度３７本／インチ）を用いて平織で目付１４０ｇ／ｍ２に形成された織布。
（樹脂層を形成するための樹脂）
ＳＢＲ（スチレン−ブタジエン−ゴム）ラテックス組成物（ＳＢＲベース樹脂１００部、水酸化アルミニウム２００部、固形分４５％）
【００４９】
＜実施例１＞
あらかじめ作成した基布Ａに、ナイロン６・６繊維からなるパイルを用いてパイルの目付が目付６００ｇ／ｍ２になるようにタフトして、パイル布帛層を得た。得られたパイル布帛層の裏面側にあらかじめ作成しておいた樹脂層を形成するための樹脂をロールコーターで塗布し、乾燥機で１３０℃×５分で加熱し、図１に示す鉄道車両用カーペット１を得た。なお、乾燥後の樹脂層の形成量は４００ｇ／ｍ２であった。
【００５０】
＜実施例２＞
あらかじめ作成した基布Ａに、ナイロン６・６繊維からなるパイルを用いてパイルの目付を５３０ｇ／ｍ２になるようにタフトした以外は、実施例１と同様にして、鉄道車両用カーペット１を得た。なお、乾燥後の樹脂層の形成量は４００ｇ／ｍ２であった。
【００５１】
＜実施例３＞
あらかじめ作成した基布Ａに、ナイロン６・６繊維からなるパイルを用いてパイルの目付を６３０ｇ／ｍ２になるようにタフトした以外は、実施例１と同様にして、鉄道車両用カーペット１を得た。なお、乾燥後の樹脂層の形成量は４００ｇ／ｍ２であった。
【００５２】
＜実施例４＞
あらかじめ作成した基布Ａの代わりに基布Ｂを使用した以外は、実施例１と同様にして、鉄道車両用カーペット１を得た。なお、乾燥後の樹脂層の形成量は４８０ｇ／ｍ２であった。
【００５３】
＜実施例５＞
あらかじめ作成した基布Ａの代わりに基布Ｃを使用した以外は、実施例２と同様にして、鉄道車両用カーペット１を得た。なお、乾燥後の樹脂層の形成量は４００ｇ／ｍ２であった。
【００５４】
＜実施例６＞
あらかじめ作成した基布Ａの代わりに基布Ｄを使用した以外は、実施例３と同様にして、鉄道車両用カーペット１を得た。なお、乾燥後の樹脂層の形成量は３８０ｇ／ｍ２であった。
【００５５】
＜比較例１＞
ポリフェニレンサルファイド繊維からなる基布の代わりにポリプロピレン繊維（ＰＰ）からなる基布（２００ｇ／ｍ２）を使用した以外は、実施例１と同様にして、鉄道車両用カーペットを得た。なお、乾燥後の樹脂層の形成量は４００ｇ／ｍ２であった。
【００５６】
＜比較例２＞
あらかじめ作成した基布Ａに、ナイロン６・６繊維からなるパイルを用いてパイルの目付を４５０ｇ／ｍ２になるようにタフトした以外は、実施例１と同様にして、鉄道車両用カーペットを得た。なお、乾燥後の樹脂層の形成量は４００ｇ／ｍ２であった。
【００５７】
＜比較例３＞
あらかじめ作成した基布Ａに、ナイロン６・６繊維からなるパイルを用いてパイルの目付を８００ｇ／ｍ２になるようにタフトした以外は、実施例１と同様にして、鉄道車両用カーペットを得た。なお、乾燥後の樹脂層の形成量は５５０ｇ／ｍ２であった。
【００５８】
＜比較例４＞
あらかじめ作成した基布Ｂに、ナイロン６・６繊維からなるパイルを用いてパイルの目付を４４０ｇ／ｍ２になるようにタフトした以外は、実施例１と同様にして、鉄道車両用カーペットを得た。なお、乾燥後の樹脂層の形成量は３７０ｇ／ｍ２であった。
【００５９】
＜比較例５＞
ポリフェニレンサルファイド繊維からなる基布の代わりにレーヨン繊維からなる基布（１７５ｇ／ｍ２）を使用した以外は、実施例１と同様にして、鉄道車両用カーペットを得た。なお、乾燥後の樹脂層の形成量は４３０ｇ／ｍ２であった。
【００６０】
なお、基布の寸法安定率は、下記の水及び熱の影響による寸法変化の試験方法により測定された基布の寸法安定率（％）である。
【００６１】
＜基布の水及び熱の影響による寸法変化の試験方法＞
基布の寸法変化率をＪＩＳ  Ｌ  １０２１−１０（水及び熱の影響による寸法変化の試験方法）に準拠して、試験片を６０℃×２時間の乾熱オーブンを放置した。２時間放置した後に試験片を２０℃の水槽に２時間浸漬させた。２時間浸漬後、試験片を取り出し、試験片に付着した余分な水分を拭き取った。試験片の水分を拭き取った後、試験片を乾熱オーブンで６０℃×２４時間放置する。２４時間放置後、試験片を温度２０±２℃、湿度６５±４％の条件下で４８時間放置した。４８時間放置後に、寸法変化率を測定した。なお、特許請求の範囲及び明細書に記載されている「温度２０±２℃、湿度６５±４％の条件で試験片を４８時間放置した後の寸法変化率」とは、６０℃×２時間の乾熱オーブンをしてから、２０℃の水槽に２時間浸漬し、温度２０±２℃、湿度６５±４％の条件下で４８時間放置した後の寸法変化率を表している。
【００６２】
【表１】
2019062987.tif 000003
【００６３】
上記のようにして得られた各鉄道車両用カーペットに対して、下記評価方法に基づいて評価を行った。これらの評価結果を表１に示す。
【００６４】
＜軽量性評価法＞
ＪＩＳ  Ｌ  １０２１−４：２００７に準拠して、カーペットの重量（ｇ／ｍ２）を測定し、下記の判定基準に基づいて評価し、「○」以上を合格とした。
（判定基準）
「◎」・・・１０００ｇ／ｍ２以上〜１２００ｇ／ｍ２以下
「○」・・・１２００ｇ／ｍ２を超えて〜１３００ｇ／ｍ２以下
「×」・・・１３００ｇ／ｍ２を超えた場合
【００６５】
＜耐久性評価法＞
ＪＩＳ  Ｌ  １０２１−１１：２００７に準拠して、摩耗輪（Ｈ−３８）、荷重（９．８Ｎ）、１０００回転の条件で試験を行い、摩耗強さ（ｍｇ）を測定し、下記の判定基準に基づいて評価し、「○」以上を合格とした。
（判定基準）
「◎」・・・２００ｍｇ未満
「○」・・・２００ｍｇ以上〜５００ｍｇ未満
「×」・・・５００ｍｇ以上
【００６６】
＜燃焼性評価法＞
燃焼性試験法（運輸省鉄道車輌用材料燃焼試験「Ａ−Ａ基準」に準拠）
１８２ｍｍ×２５７ｍｍのサイズに切り取った鉄道車両用カーペットを、その表面（パイル側）を斜め下方に向けて、４５°に傾斜させた状態で保持し、直径１７．５ｍｍ、高さ７．１ｍｍの鉄製アルコール容器を、その底の中心がカーペットの表面中心の垂直下方２５．４ｍｍ（１inch）のところにくるように、コルク等の熱伝導率の低い材質の設置台上に載置する。そして、アルコール容器内に０．５ｃｃの純エチルアルコールを注入して着火し、燃料が燃えつきるまで放置した後、下記の判定基準に基づいて評価し、「○」以上を合格とした。
（判定基準）
アルコールの燃焼中と燃焼後とに分けて、燃焼中はカーペットへの着火、着炎、発煙状態、炎の状態等を観察し、燃焼後は、残炎、残じん、炭化、変形状態を調査し、表２の燃焼性判定基準に基づいて、不燃性、極難燃性、難燃性、緩焼性、可燃性の各区分のいずれに該当するか判定した。なお、不燃性、極難燃性、難燃性を「○」で表し、緩燃性、可燃性を「×」で表し、「○」以上を合格とした。
【００６７】
【表２】
2019062987.tif 000004
【００６８】
＜カーペットの寸法安定評価法＞
作成したカーペットの寸法変化率をＪＩＳ  Ｌ  １０２１−１０：２００７（水及び熱の影響による寸法変化の試験方法）に準拠して、各カーペットサンプルを６０℃×２時間の乾熱オーブンを放置した。２時間放置した後に各カーペットサンプルを２０℃の水槽に２時間浸漬させた。２時間浸漬した後、各カーペットサンプルを取り出し、各カーペットサンプルに付着した余分な水分を拭き取った。各カーペットサンプルの水分を拭き取った後、各カーペットサンプルを乾熱オーブンで６０℃×２４時間放置した。２４時間放置した後、各カーペットサンプルを温度２０±２℃、湿度６５±４％の条件下で４８時間放置した。４８時間放置した後に、カーペットサンプルの寸法変化率を測定した。「温度２０±２℃、湿度６５±４％の条件で各カーペットサンプルを４８時間放置した後の寸法変化率」とは、６０℃×２時間の乾熱オーブンをしてから、２０℃の水槽に２時間浸漬し、温度２０±２℃、湿度６５±４％の条件で４８時間放置した後のカーペットサンプルの寸法変化率を表している。各カーペットサンプルの水及び熱の影響による寸法変化率が−０．６％〜０．６％の範囲内でもあるものを「○」とし、それ以外のものを「×」として、「○」以上を合格とした。
【００６９】
表１から明らかなように、本発明の実施例１〜６の鉄道車両用カーペットは、軽量であると共に、寸法安定性、耐久性に優れ、鉄道車両用の燃焼性にも優れていた。
【００７０】
これに対して、比較例１の鉄道車両用カーペットは、燃焼性が劣っていた。比較例２の鉄道車両用カーペットは、耐久性及び燃焼性が劣っていた。比較例３の鉄道車両用カーペットは、軽量性が劣っていた。比較例４の鉄道車両用カーペットは、耐久性及び燃焼性が劣っていた。比較例５の鉄道車両用カーペットは、燃焼性及び寸法安定性が劣っていた。
【産業上の利用可能性】
【００７１】
本発明に係る鉄道車両用カーペットは、例えば、ビル、マンション、家屋、商業施設等の建築物の床材、或いは鉄道、バス等の車両の床面などに敷設して利用される。
【符号の説明】
【００７２】
１・・・鉄道車両用カーペット
２・・・パイル
３・・・基布
４・・・パイル布帛層
５・・・樹脂層
Ｌ・・・パイル長
【図１】
2019062987.tif 000005